(57)【特許請求の範囲】
【請求項１】
少なくとも結着樹脂および有機溶剤中に酸化チタンを分散してなる電子写真感光体中間層用塗工液において、前記酸化チタンの平均粒径（Ｒ）が０．０５μｍ＜Ｒμｍ＜０．２０μｍであり、該酸化チタンの純度が９９．０重量％以上であり、かつ、該酸化チタンのルチルチタン含有率が、７０〜３０重量％であることを特徴とする電子写真感光体用塗工液。
【請求項２】
導電性支持体上に少なくとも中間層及び感光層を有する電子写真感光体において、該中間層に少なくとも結着樹脂および酸化チタンが含有され、前記酸化チタンの平均粒径（Ｒ）が０．０５μｍ＜Ｒμｍ＜０．２０μｍであり、該酸化チタンの純度が９９．０重量％以上であり、かつ、該酸化チタンのルチルチタン含有率が、７０〜３０重量％であることを特徴とする電子写真感光体。
【請求項３】
前記感光層が電荷発生層と電荷輸送層の積層構成から成ることを特徴とする請求項２に記載の電子写真感光体。
【請求項４】
電子写真感光体に、少なくとも帯電、画像露光、現像、転写を繰り返し行い、かつ画像露光の際にはレーザダイオードまたは発光ダイオードを用いて感光体上に静電潜像を形成し、さらに反転現像方式により現像が行われるデジタル方式の電子写真方法において、該電子写真感光体が請求項２乃至３のいずれか１項に記載の電子写真感光体であることを特徴とする電子写真方法。
【請求項５】
少なくとも帯電手段、画像露光手段、現像手段、転写手段、除電手段及び電子写真感光体を具備してなる電子写真装置であって、該電子写真感光体が、請求項２乃至３のいずれか１項に記載の電子写真感光体を用いることを特徴とする電子写真装置。
【請求項６】
少なくとも電子写真感光体を具備してなる電子写真装置用プロセスカートリッジであって、該電子写真感光体が、請求項２乃至３のいずれか１項に記載の電子写真感光体を用いることを特徴とする電子写真装置用プロセスカートリッジ。
【発明の詳細な説明】
【０００１】
【発明の属する技術分野】
本発明は電子写真感光体に関し、更に詳しくは、感光体塗工液、および塗工液を用いて作成した電子写真感光体、該感光体を用いた画像欠陥のない電子写真方法、電子写真装置および電子写真装置用プロセスカートリッジに関するものである。
【０００２】
【従来の技術】
従来から、電子写真感光体用の光導電性素材として有機光導電性材料を用いた、電子写真感光体の開発が盛んに行なわれてきた。該有機光導電性材料は、Ｓｅ、ＣｄＳ、ＺｎＯ等の無機材料よりも、感度、熱安定性、毒性等に優位性を有しており、該有機光導電性材料を用いた電子写真感光体が、多くの複写機およびプリンターに搭載されるに到っている。
【０００３】
一般に、プリンターや複写機、ファクシミリといった画像形成装置においては、帯電−露光−現像−転写という一連のプロセスで画像形成が行われる。このようなプロセスが行われる画像形成装置は、少なくとも帯電装置、画像露光装置、現像装置（特に反転現像装置）、転写装置及び電子写真感光体からなる。このような構成の画像形成装置では、長期連続使用時に異常画像が発生しやすい。
【０００４】
また近年はデジタル化が急速に進展しているが、プリンター、複写機においてもデジタル化に対応して、単色光である半導体レーザーに対応した感光体処方が求められるようになっている。この対応処方の一つにモアレ等の異常画像の防止があり、この防止に対しては中間層が大きな役割を示すので、金属酸化物微粒子や有機微粒子を中間層に含有させることにより、モアレを防止すると言った事が行われている。
【０００５】
上記中間層に関しては以下に示す事例がある。
（１）特開平１１−１５１８１号公報（ミノルタ）には、アルミニウム又はアルミニウム合金支持体の表面を陽極酸化した後、機械的研磨処理を行い、その後熱水封孔処理、上記封孔処理又は加湿封孔処理を施して得られる感光体基体上に感光層を設けてなることを特徴とする電子写真感光体が開示されている。
（２）特開平１０−３０１３１４号公報（ミノルタ）には、導電性支持体上に少なくとも下引き層と感光層とが設けられた電子写真感光体において、上記下引き層としてある種のオルガノアルコキシシロキサンにコロイド状アルミナが混合された組成物を加熱硬化させた物から構成される電子写真感光体が開示されている。
（３）特開平１０−９０９３１号公報（ミノルタ）には、導電性支持体上に少なくとも下引き層と感光層とが設けられた電子写真感光体において、上記下引き層における樹脂中に熱処理された酸化チタンが含有されてなることを特徴とする電子写真感光体が開示されている。
（４）特開平５−２０４１８１号公報（コニカ）には、支持体上に導電性ポリアニリン層及び感光層を積層した電子写真感光体が開示されている。
（５）特開平８−４４０９６号公報（リコー）には、支持体上に酸化チタンと熱硬化性樹脂を含有する下引き層及び感光層を有する電子写真感光体において、前記下引き層に含まれる熱硬化性樹脂の体積含有量が０．５〜０．６で且つ前記下引き層中の酸化チタンの平均粒径が０．４μｍ以下である電子写真感光体。またこの感光体を用いた反転現像による電子写真装置が開示されている。
（６）特開平９−３４１５２号公報（コニカ）には、純アルミニウム、Ａｌ−Ｍｎ系合金、Ａｌ−Ｍｇ系合金又はＡｌ−Ｍｇ−Ｓｉ系合金からなる導電性基体上に金属アルコキシド、有機金属キレート、シランカップリング剤及びそれの反応生成物から選ばれる化合物を含有する下引き層、光導電層をこの順に有することを特徴とする電子写真感光体が開示されている。
（７）特開平９−２９２７３０号公報（コニカ）には、アルミニウム又はアルミニウム合金からなる導電性支持体上に陽極酸化層及び感光層が形成され、陽極酸化層表面の山間隔Ｓｍが０．３〜２５０μｍ且つ最大高さＲｔが０．５〜２．５μｍであり、陽極酸化層表面における表面光沢度が６０グロス以上であるような反転現像用電子写真感光体が開示されている。
（８）特開平１０−８３０９３号公報（リコー）には、導電性支持体と感光層の間に、表面に少なくとも酸化ジルコニウムが存在する酸化チタン微粉体を含有する中間層を設けた電子写真感光体が開示されている。
【０００６】
前記（１）〜（８）では導電性支持体と感光層の間の中間層の構成や含有する物質を変更したり又は導電性支持体表面に陽極酸化被膜を設けたりすることにより、反転現像時に導電性基体から感光層又は電荷発生層へのホールの注入を防止して、黒ポチ、黒斑点の発生を防ぐことを目的としている。しかしながら、これら従来技術では、近年の高画質及び・高耐久化に対応可能な中間層を形成することができないのが現状である。
【０００７】
さらに前述したようにプリンターやデジタル複写機に使用する感光体に対しては、光の干渉によるモアレを防止することも要求されるので、前記したように、中間層に金属酸化物、とりわけ酸化チタンを含有させた電子写真感光体が多く用いられている。
【０００８】
該酸化チタンを含有する中間層は、酸化チタンと樹脂を分散媒中に分散させて塗工液とし、該塗工液を導電性支持体上に塗工することにより形成される。しかしながら、酸化チタン等の金属酸化物は、塗工液中の樹脂や分散媒に比べて比重が大きいため、酸化チタンを用いた塗工液は分散安定性や塗工性に劣るという問題があった。具体的には、塗工液の長期保存により分散性が悪化したり、酸化チタン粒子が沈降したり凝集したりするため、均一な塗布が行えなくなったり、塗膜に異物が混ざることが、しばしば発生していた。このようになった塗工液は廃棄しなければならないので、生産性が著しく悪化するという問題を有していた。
【０００９】
【発明が解決しようとする課題】
本発明は、上記従来の問題点に鑑み、塗膜欠陥がなく塗工性に優れてかつ良好な安定性を示す電子写真感光体中間層用塗工液を提供することを目的とする。
また本発明は、該電子写真感光体塗工液を用いて作成することにより、画像欠陥のない高画質な画像を形成可能な電子写真感光体を提供することを目的とする。
さらに本発明は、該電子写真感光体を用いた電子写真方法、電子写真装置および電子写真装置用プロセスカートリッジを提供することを目的とする。
【００１０】
【課題を解決するための手段】
本発明の課題は、下記の手段により達成される。請求項１の発明は、少なくとも結着樹脂および有機溶剤中に酸化チタンを分散してなる電子写真感光体中間層用塗工液において、前記酸化チタンの平均粒径（Ｒ）が０．０５μｍ＜Ｒμｍ＜０．２０μｍであり、該酸化チタンの純度が９９．０重量％以上であり、かつ、該酸化チタンのルチルチタン含有率が、７０〜３０重量％であることを特徴とする。
【００１３】
第二に、導電性支持体上に少なくとも中間層及び感光層を有する電子写真感光体において、該中間層に少なくとも結着樹脂および酸化チタンが含有され、前記酸化チタンの平均粒径（Ｒ）が０．０５μｍ＜Ｒμｍ＜０．２０μｍであり、該酸化チタンの純度が９９．０重量％以上であり、かつ、該酸化チタンのルチルチタン含有率が、７０〜３０重量％であることを特徴とする。
【００１６】
第三に、前記感光層が電荷発生層と電荷輸送層の積層構成から成ることを特徴とする請求項２に記載の電子写真感光体である。
【００１７】
第四に、電子写真感光体に、少なくとも帯電、画像露光、現像、転写を繰り返し行い、かつ画像露光の際にはレーザダイオードまたは発光ダイオードを用いて感光体上に静電潜像を形成し、さらに反転現像方式により現像が行われるデジタル方式の電子写真方法において、該電子写真感光体が請求項２乃至３のいずれか１項に記載の電子写真感光体であることを特徴とする。
【００１８】
第五に、少なくとも帯電手段、画像露光手段、現像手段、転写手段、除電手段及び電子写真感光体を具備してなる電子写真装置であって、該電子写真感光体が、請求項２乃至３のいずれか１項に記載の電子写真感光体を用いることを特徴とする。
【００１９】
第六に、少なくとも電子写真感光体を具備してなる電子写真装置用プロセスカートリッジであって、該電子写真感光体が、請求項２乃至３のいずれか１項に記載の電子写真感光体を用いることを特徴とする。
【００２０】
【発明の実施の形態】
以下、本発明について詳細に説明する。
本発明において用いられる酸化チタンの平均粒径（Ｒ）は、０．０５μｍ＜Ｒμｍ＜０．２０μｍである。平均粒径（Ｒ）がかかる範囲内の酸化チタンを用いることで、導電性基体に対する隠蔽力を向上させ異常画像の原因となるピンホールをなくすことが出来るとともに、塗工液としたときの酸化チタンの沈降速度も極めて遅くなり、保存時の沈降等の問題がなくなり極めて安定した塗工液を得られるようになる。平均粒径（Ｒ）が０．０５μｍ以下の場合は、酸化チタン表面での活性が増加し、電子写真感光体を形成したときの静電的安定性が著しく損なわれるようになる。また平均粒径（Ｒ）が０．２０μｍ以上の場合は、沈降による塗工液の安定性が低下するとともに、塗膜としてのピンホールが発生しやすくなる。平均粒径は、水系で強分散を行ったときに得られる粒度分布測定から得られる。
【００２１】
本発明で用いる酸化チタンは、塩素法により製造される。塩素法は原料のチタンスラグを塩素により塩素化し四塩化チタンとし、これを分離・凝縮・精製後酸化し、生成した酸化チタンを粉砕・分級、必要に応じ表面処理し、濾過・洗浄・乾燥後、粉砕することで酸化チタンを製造する製造法である。平均粒径（Ｒ）を上記範囲内のものとするには、酸化生成した酸化チタンの一次粒径を小さくすることでコントロールすることができる。
【００２２】
本発明で用いる酸化チタンは、純度が９９．０重量％以上である。酸化チタンの純度については、原料純度または酸化チタン表面処理の有無又はその程度によりコントロールでき、特に塩素法の場合高純度の酸化チタンを得ることが出来る。酸化チタンに含有される不純物は、Ｎａ２Ｏ、Ｋ２Ｏ等の吸湿性物質およびイオン性物質が主であり、酸化チタンの純度が９９．０％未満の場合には、感光体特性が環境（特に湿度）および繰り返しの使用により大きく変動する原因となるので好ましくない。また、これら不純物は黒斑点等の画像欠陥の原因となりやすい。酸化チタンの純度は、ＪＩＳＫ５１１６に示される測定法により、求めることができる
【００２３】
さらに本発明で用いる酸化チタンにおいては、ルチルチタン含有率が７０〜３０重量％である。一般に酸化チタンはアナターゼとルチルという２つの結晶型を有し、この結晶型により比重、屈折率、硬度等の物性が異なる。ルチル、アナターゼ間での結晶型のコントロールは酸化チタン作成時の焼結条件によっており、マイルドな条件ではアナターゼ型となり、焼結温度を上げるにつれてルチル型に転移していく。従って、焼結条件をコントロールすることでルチルチタン含有率をコントロールでき、本発明に示すようなルチルチタン含有率７０〜３０重量％の酸化チタンを得ることが出来る。本発明で示されるルチルチタン含有率７０〜３０重量％の酸化チタンが好ましい理由は明らかでないが、この範囲とすることで画像上の欠陥詳しくは地肌汚れが改善されるようになる。画像上の欠陥をより改善するためには、酸化チタンのルチルチタン含有率は７０〜３０重量％であることが好ましい。
【００２４】
酸化チタンのルチルチタン含有率の測定方法を以下に示す。
１．まず１００％ルチルおよび１００％アナターゼ型の酸化チタンを所定の質量比で、十分混合しＸ線回折スペクトルを測定する。その測定データーに基づいて、ルチルチタン含有率とＸ線シグナル（Ｒａｔｉｏ）の関係を示す検量線を作成する。
２．ルチルチタン含有率を求めたいサンプルのＸ線回折スペクトルを測定する。得られた測定データーから、Ｒａｔｉoを求め、検量線よりルチルチタン含有率を求める。
【００２５】
Ｒａｔｉｏの算出方法
Ｘ線回折スペクトル中、アナターゼに相当する走査角度２４．８０°〜２５．８０°、ルチルに相当する走査角度２６．７０°〜２８．２０°の正味積分強度（ＮＥＴ）を求める。次に、次式よりＲａｔｉｏを求める。
【数１】
Ｒａｔｉｏ＝（ＮＥＴ（Ｒ形））／（ＮＥＴ（Ｒ形）＋ＮＥＴ（Ａ形））
【００２６】
以下、電子写真感光体の構成に則り、本発明を説明する。図１は本発明の電子写真感光体の構成例を示す断面図であり、導電性支持体１１上に少なくとも、本発明に示される酸化チタンを含有する中間層１３と感光層１５を積層した構成をとっている。
【００２７】
図２は本発明の電子写真感光体の別の構成例を示す断面図であり、導電性支持体１１上に少なくとも、酸化チタンを含有する中間層１３とこの上に、電荷発生層１７と電荷輸送層１９を積層した構成をとっている。尚、図２示す態様においては、電荷発生層１７と電荷輸送層１９の積層体が図１における態様の感光層１５に相当する。
【００２８】
図３は、本発明のさらに別の構成例を示す断面図であり、電荷輸送層１９の上に保護層２１を設けたものである。
【００２９】
導電性支持体１１としては、体積抵抗１０１０Ω・ｃｍ以下の導電性を示すもの、例えば、アルミニウム、ニッケル、クロム、ニクロム、銅、金、銀、白金などの金属、酸化スズ、酸化インジウムなどの金属酸化物を、蒸着またはスパッタリングにより、フィルム状もしくは円筒状のプラスチック、紙に被覆したもの、あるいは、ニッケル、ステンレスなどの板およびそれらを、押し出し、引き抜きなどの工法で素管化後、切削、超仕上げ、研磨などの表面処理した管などを使用する事ができる。アルミニウムの素管としてはＪＩＳ３００３系、ＪＩＳ５０００系、ＪＩＳ６０００系等のアルミニウム合金を、ＥＩ法、ＥＤ法、ＤＩ法、ＩＩ法など一般的な方法により管状に成形をおこなったもの、さらにはダイヤモンドバイト等による表面切削加工や研磨、陽極酸化処理等を行ったものを用いることができる。また、特開昭５２−３６０１６号公報に開示されたエンドレスニッケルベルト、エンドレスステンレスベルトも導電性支持体１１として用いる事ができる。
【００３０】
この他、上記支持体上に導電性粉体を適当な結着樹脂に分散して塗工したものも、本発明の導電性支持体１１として用いる事ができる。この導電性粉体としては、カーボンブラック、アセチレンブラック、またアルミニウム、ニッケル、鉄、ニクロム、銅、亜鉛、銀などの金属粉、あるいは導電性酸化チタン、導電性酸化スズ、ＩＴＯなどの金属酸化物粉などがあげられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂があげられる。このような導電性層は、これらの導電性粉体と結着樹脂を適当な溶剤、例えば、テトラヒドロフラン、ジクロロメタン、２−ブタノン、トルエンなどに分散して塗布することにより設ける事ができる。
【００３１】
さらに、ポリ塩化ビニル、ポリプロピレン、ポリエステル、ポリスチレン、ポリ塩化ビニリデン、ポリエチレン、塩化ゴム、テフロン（Ｒ）などの素材の適当な円筒基体上に前記導電性粉体を含有させた熱収縮チューブによって導電性層を設けてなるものも、本発明の導電性支持体１１として良好に用いる事ができる。
【００３２】
中間層１３は、酸化チタンと樹脂を主成分とする。該酸化チタンは、前述した電子写真感光体中間層用塗工液において用いられるものと同様の構成である。又、中間層１３を構成する樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。また、酸化チタンと樹脂の重量比であるが、酸化チタン／樹脂＝３／１〜８／１であることが好ましい。３／１以下であると中間層のキャリア輸送能が低下し残留電位が生じたり、光応答性が低下するようになる。８／１以上であると中間層中の空隙が増大し、中間層上に感光層を塗工した場合に気泡が生じるようになる。
【００３３】
これらの中間層１３は前述の感光層の如く適当な溶媒、塗工法を用いて形成することができる。中間層１３の膜厚は１．０〜１０μｍが適当である。
【００３４】
電荷発生層１７は、少なくとも電荷発生物質と必要に応じて結着樹脂を含有する。必要に応じて電荷発生層１７に用いられる結着樹脂としては、ポリアミド、ポリウレタン、エポキシ樹脂、ポリケトン、ポリカーボネート、シリコン樹脂、アクリル樹脂、ポリビニルブチラール、ポリビニルホルマール、ポリビニルケトン、ポリスチレン、ポリスルホン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリアミド、ポリビニルピリジン、セルロース系樹脂、カゼイン、ポリビニルアルコール、ポリビニルピロリドン等があげられる。結着樹脂の量は、電荷発生物質１００重量部に対し０〜５００重量部、好ましくは１０〜３００重量部が適当である。
【００３５】
電荷発生物質としては、金属フタロシアニン、無金属フタロシアニンなどのフタロシアニン系顔料、アズレニウム塩顔料、スクエアリツク酸メチン顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料、モノアゾ顔料、ビスアゾ顔料、非対称ビスアゾ顔料、トリスアゾ顔料、テトラアゾ顔料等のアゾ顔料を用いることができる。アゾ顔料としては、具体的にはカルバゾール骨格を有するアゾ顔料（特開昭５３−９５０３３号公報に記載）、トリフェニルアミン骨格を有するアゾ顔料（特開昭５３−１３２５４７号公報に記載）、スチルスチルベン骨格を有するアゾ顔料（特開昭５３−１３８２２９号公報に記載）、ジベンゾチオフェン骨格を有するアゾ顔料（特開昭５４−２１７２８号公報に記載）、フルオレノン骨格を有するアゾ顔料（特開昭５４−２２８３４号公報に記載）、オキサジアゾール骨格を有するアゾ顔料（特開昭５４−１２７４２号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１７７３４号公報に記載）などが挙げられる。
【００３６】
電荷発生層１７は少なくとも電荷発生物質及び必要に応じて結着樹脂を適当な溶剤中にボールミル、アトライター、サンドミル、超音波などを用いて分散し塗工液を作成し、塗工液を中間層１３上に塗布し、乾燥する事により形成される。ここで用いられる溶剤としては、例えばイソプロパノール、アセトン、メチルエチルケトン、シクロヘキサノン、テトラヒドロフラン、ジオキサン、ジオキソラン、エチルセルソルブ、酢酸エチル、酢酸メチル、ジクロロメタン、ジクロロエタン、モノクロロベンゼン、シクロヘキサン、トルエン、キシレン、リグロイン等が挙げられる。塗布液の塗工法としては、浸漬塗工法、スプレーコート、ビートコート、ノズルコート、スピナーコート、リングコート等の方法を用いることができる。電荷発生層１７の膜厚は、０．０１〜５μｍ程度が適当であり、好ましくは０．１〜２μｍである。
【００３７】
電荷輸送層１９は電荷輸送物質を主成分としてなる層であり、電荷輸送物質およびバインダー樹脂を適当な溶剤、例えば、テトラヒドロフラン、ジオキサン、ジオキソラン、アニソール、トルエン、モノクロルベンゼン、ジクロルエタン、塩化メチレン、シクロヘキサノンなどに溶解あるいは分散し、その溶液あるいは分散液を塗布し乾燥させることにより形成することができる。
【００３８】
電荷輸送物質には、正孔輸送物質と電子輸送物質とがあり、電子輸送物質としては、例えば、クロルアニル、ブロムアニル、テトラシアノエチレン、テトラシアノキノジメタン、２，４，７−トリニトロ−９−フルオレノン、２，４，５，７−テトラニトロキサントン、２，４，８−トリニトロチオキサントン、２，６，８−トリニトロ−４Ｈ−インデノ［１，２−ｂ］チオフェン−４−オン、１，３，７−トリニトロジベンゾチオフェン−５，５−ジオキサイド、３，５−ジメチル−３′，５′−ジターシヤリーブチル−４，４′−ジフェノキノンなどの公知の電子受容性物質が挙げられる。これらの電子輸送物質は単独または２種以上の混合物として用いることができる。
【００３９】
正孔輸送物質としては、ポリ−Ｎ−ビニルカルバゾールおよびその誘導体、ポリ−γ−カルバゾリルエチルグルタメートおよびその誘導体、ピレン−ホルムアルデヒド縮合物およびその誘導体、ポリビニルピレン、ポリビニルフェナントレン、ポリシラン、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジエン誘導体、ピレン誘導体、ビススチルベン誘導体、エナミン誘導体、チアゾール誘導体、トリアゾール誘導体、フェナジン誘導体、アクリジン誘導体、ベンゾフラン誘導体、ベンズイミダゾール誘導体、チオフェン誘導体などが挙げられ、これらの正孔輸送物質は単独または２種以上の混合物として用いることができる。
【００４０】
電荷輸送層に用いられる結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート（ビスフェノ−ルＡ型、ビスフェノ−ルＺ型等）、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂、特開平５−１５８２５０号公報・特開平６−５１５４４号公報記載の各種ポリカーボネート共重合体等の熱可塑性または熱硬化性樹脂があげられる。
【００４１】
また、結着樹脂としては、結着樹脂としての機能および電荷輸送物質としての機能を有する高分子電荷輸送物質を用いることもできる。このような高分子電荷輸送物質としては、（ａ）主鎖および／または側鎖にカルバゾール環を有する重合体、例えば、ポリ−Ｎ−ビニルカルバゾール、特開昭５０−８２０５６号公報、特開昭５４−９６３２号公報、特開昭５４−１１７３７号公報、特開平４−１８３７１９号公報に記載の化合物などが例示できる。（ｂ）主鎖および／または側鎖にヒドラゾン構造を有する重合体、例えば、特開昭５７−７８４０２号公報、特開平３−５０５５５号公報に記載の化合物などが例示できる。（ｃ）ポリシリレン重合体、例えば、特開昭６３−２８５５５２号公報、特開平５−１９４９７号公報、特開平５−７０５９５号公報に記載の化合物などが例示できる。（ｄ）主鎖および／または側鎖に第３級アミン構造を有する重合体、例えば、Ｎ，Ｎ−ビス（４−メチルフェニル）−４−アミノポリスチレン、特開平１−１３０６１号公報、特開平１−１９０４９号公報、特開平１−１７２８号公報、特開平１−１０５２６０号公報、特開平２−１６７３３５号公報、特開平５−６６５９８号公報、特開平５−４０３５０号公報に記載の化合物などが例示できる。結着樹脂の使用量は、電荷輸送物質１００重量部に対して０〜１５０重量部が適当である。
【００４２】
また、電荷輸送層には、必要により、可塑剤、レベリング剤、酸化防止剤などを添加することもできる。こうした可塑剤としては、例えばハロゲン化パラフィン、ジメチルナフタレン、ジブチルフタレート、ジオクチルフタレート、トリクレジルホスフェート等やポリエステル等の重合体及び共重合体などが挙げられる。レベリング剤としては、ジメチルシリコーンオイル、メチルフェニルシリコーンオイルなどのシリコーンオイル類や、側鎖にパーフルオロアルキル基を有するポリマーあるいはオリゴマーが使用され、その使用量は、バインダー樹脂に対して０〜１重量部程度が適当である。酸化防止剤としては、ヒンダードフェノール系化合物、硫黄系化合物、燐系化合物、ヒンダードアミン系化合物、ピリジン誘導体、ピペリジン誘導体、モルホリン誘導体等の酸化防止剤を使用でき、その使用量は結着樹脂１００重量部に対して０〜５重量部程度が適当である。
このようにして形成される電荷輸送層の膜厚は、５〜５０μｍ程度が適当である。
【００４３】
単層型感光体の感光層１５は、電荷発生物質、電荷輸送物質、及び結着樹脂からなる。電荷発生物質、電荷輸送物質としては、前記の材料を用いることができる。このような単層型の感光層を形成するには、電荷発生物質、電荷輸送物質、分散剤および結着樹脂を適当な溶剤、例えばテトラヒドロフラン、シクロヘキサノン、ジオキサン、ジクロロエタン、ブタノンなどの溶剤にボールミル、アトライター、サンドミルなどにより溶解ないし分散させ、これを適度に希釈して塗布し乾燥させればよい。塗布は浸債塗工法、スプレーコート法、ロールコート法、ブレード塗工法などを用いて行なうことができる。結着樹脂としては、電荷輸送層の結着樹脂として例示した結着樹脂をそのまま用いることができ、また電荷発生層の結着樹脂として例示した結着樹脂と混合して用いてもよい。また、ピリリウム系染料およびビスフェノールＡ型ポリカーボネートから形成される共晶錯体に、電荷輸送物質を添加した単層型の感光層も、適当な溶媒を用い上記と同様な塗工法により形成することができる。さらに単層型の感光層には、必要により可塑剤やレべリング剤、酸化防止剤などを添加することもできる。このようにして形成される単層型の感光層の膜厚は、５〜５０μｍ程度が適当である。
【００４４】
保護層２１は感光体の耐久性向上の目的で設けられ、これに使用される材料としてはＡＢＳ樹脂、ＡＣＳ樹脂、オレフィン−ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルペンテン、ポリプロピレン、ポリフェニレンオキシド、ポリスルホン、ポリスチレン、ＡＳ樹脂、ブタジエン−スチレン共重合体、ポリウレタン、ポリ塩化ビニル、ポリ塩化ビニリデン、エポキシ樹脂、ポリエステル等に樹脂が挙げられる。
【００４５】
保護層２１には、耐摩耗性を向上させる目的でポリテトラフルオロエチレンのようなフッ素樹脂、シリコーン樹脂、また酸化チタン、酸化アルミニウム、酸化錫、酸化亜鉛、酸化ジルコニウム、酸化マグネシウム、シリカ及びそれらの表面処理品等の無機材料を添加することができ、さらに電荷輸送物質を加えたものを用いることができる。
【００４６】
保護層２１の形成法としては、通常の塗布法を用いることができる。なお、保護層２１の厚さは０．１〜１０μｍが適当である。また、以上の他に真空薄膜作成法にて形成したａ−Ｃ，ａ−ＳｉＣなどの公知の材料も保護層２１として用いることができる。
【００４７】
本発明においては感光層１５と保護層２１との間に別の中間層（図示せず）を設けることも可能である。前記別の中間層は一般に樹脂を主成分として用いる。これら樹脂としてはポリアミド、アルコール可溶性ナイロン樹脂、水溶性ブチラール樹脂、ポリビニルブチラール、ポリビニルアルコール等が挙げられる。前記別の中間層の形成法としては、前述のごとく通常の塗布法を用いることができる。なお、膜厚は０．０５〜２μｍが適当である。
【００４８】
次に、本発明で用いられる電子写真装置および電子写真装置用プロセスカートリッジについて説明する。
【００４９】
図４は、本発明の電子写真装置を説明するための概略図であり、下記するような変形例も本発明の範囲に属するものである。図４において、感光体４１は導電性支持体上に前述の方法により作製された分散液を用いて製膜した感光層が設けられてなる。感光体４１はドラム状の形状を示しているが、シート状、エンドレスベルト状のものであっても良い。帯電チャージャー４３、転写前チャージャー４７、転写チャージャー５０、分離チャージャー５１、クリーニング前チャージャー５３には、コロトロン、スコロトロン、固体帯電器（ソリッド・ステート・チャージャー）、帯電ローラーを始めとする公知の手段が用いられる。転写手段としては、一般に上記の帯電器が使用できる。
【００５０】
また、画像露光部４５、除電ランプ４２等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
【００５１】
かかる光源等は、図４に示される工程の他に光照射を併用した転写工程、除電工程、クリーニング工程、あるいは前露光などの工程を設けることにより、感光体に光が照射される。
【００５２】
現像ユニット４６により感光体４１上に現像されたトナーは、転写紙４９に転写されるが、全部が転写されるわけではなく、感光体４１上に残存するトナーも生ずる。このようなトナーは、ファーブラシ５４およびクリーニングブレード５５により除去される。クリーニングは、クリーニングブレードまたはクリーニングブラシだけで行なわれることもあり、クリーニングブラシにはファーブラシ、マグファーブラシを始めとする公知のものが用いられる。但し、現像ユニットにクリーニング機能を持たせた場合は、ファーブラシ５４およびクリーニングブレード５５等のクリーニング部を設ける必要はない。
【００５３】
電子写真感光体に正（負）帯電を施し、画像露光を行うと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。かかる現像手段には、公知の方法が適用されるし、また、除電手段にも公知の方法が用いられる。
【００５４】
図４に示した電子写真装置は、本発明における実施形態を例示するものであって、もちろん他の実施形態も可能である。例えば、電子写真装置を構成する画像形成手段は、複写装置、ファクシミリ、プリンター内にプロセスカートリッジの形でその装置内に組み込まれていてもよい。プロセスカートリッジとは、感光体を内蔵し、他に帯電手段、露光手段、現像手段、転写手段、クリーニング手段、除電手段の少なくとも一つを含む１つの装置（部品）である。プロセスカートリッジの形状等は多く挙げられるが、一般的な例として、イマジオＭＦ２００（（株）リコー製）に使用されているカートリッジを図５に示す。
【００５５】
図５は電子写真プロセスカートリッジを使用した電子写真装置の一例を示す図であり、この装置について以下説明する。図中１０１は電子写真用感光体である。まず帯電装置１０２により、感光体が帯電される。感光体が帯電された後、露光１０３を受け、露光された部分で、電荷が発生し、感光体表面に静電潜像が形成される。感光体表面に静電潜像を形成した後、現像装置１０４を介して現像剤と接触し、トナー像を形成する。感光体表面に形成されたトナー像は、転写装置１０６により紙などの転写体１０５へ転写され、定着装置１０９を通過してハードコピーとなる。電子写真用感光体１０１上の残留トナーはクリーニングブレード１０７により除去され、残留電荷は除電ランプ１０８で除かれて、次の電子写真サイクルに移る。この装置においては、転写体１０５、転写装置１０６、除電ランプ１０８、定着装置１０９はカートリッジ部分には含まれていない。一方、光照射工程は、画像露光、クリーニング前露光、除電露光が図示されているが、他に転写前露光、画像露光のプレ露光、およびその他公知の光照射工程を設けて、感光体に光照射を行うこともできる。
【００５６】
【実施例】
次に、本発明を実施例に基づいて説明するが、本発明はこれらの実施例によって、限定されるものではない。なお、実施例中、部はすべて重量部を表わす。
【００５７】
実施例１
酸化チタン（純度：９９．５重量％、ルチルチタン含有率４０重量％、平均粒径０．０７μｍ）７０重量部、アルキッド樹脂（ベッコライトＭ６４０１−５０−Ｓ（固形分５０重量％）：大日本インキ化学工業製）１８重量部、メラミン樹脂（スーパーベッカミンＬ−１２１−６０（固形分６０重量％）：大日本インキ化学工業製）１０重量部、メチルエチルケトン１００重量部からなる混合物をボールミルで７２時間分散し、中間層用塗工液（Ｕ−１）を作成した。これを直径φ３０ｍｍ、長さ３４０ｍｍの表面粗さ０．３ｍｍの切削アルミニウムドラム上に塗布し、１３０℃で２０分間乾燥して、膜厚３．５μｍの中間層を作成した。
【００５８】
次に下記構造式（１）に示すトリスアゾ顔料１０部、ポリビニルブチラール（ＢＭ−１：積水化学工業社製）４部をシクロヘキサノン１５０部に溶解した樹脂液に添加し、ボールミルにて７２時間分散を行った。分散終了後、シクロヘキサノン２１０重量部を加え３時間分散を行い、電荷発生層用塗工液を作成した。これを前記中間層上に塗布し、１３０℃１０分間乾燥して膜厚０．２μｍの電荷発生層を作成した。次に、下記構造式（２）に示す化合物７部、ポリカーボネート樹脂（ユーピロンＺ３００：三菱ガス化学社製）１０部、シリコーンオイル（ＫＦ−５０：信越化学工業社製）０．００２部をテトラヒドロフラン１００部に溶解し、電荷輸送層用塗工液を作成した。これを前記電荷発生層上に塗布し、１３５℃２０分間乾燥して平均膜厚２５μｍとなるように電荷輸送層を形成し、電子写真感光体を得た。
【００５９】
【化１】
0003999074.tif 000002
【００６０】
【化２】
0003999074.tif 000003
【００６１】
以上得られた、実施例１に示す塗工液Ｕ−１と電子写真感光体につき以下のように評価した。
【００６２】
まずこの塗工液について塗工性と分散安定性について評価した。液の分散安定性については、高さ１０ｃｍの沈降管に中間層塗工液を注ぎ、垂直を保持したまま一ヶ月間静置し、沈降の大きさすなわち塗工液に生じた上澄み部分の長さにより、分散安定性を評価した。つまり、上澄み部分の長さが小さい方が分散安定性良好であると判断できる。塗工液Ｕ−１については、上澄み部分の長さは、７ｍｍであった。
【００６３】
塗工性については塗工した中間層についてφ０．５ｍｍ以上の顔料凝集物に起因する異物の個数を目視にて測定した。塗工液Ｕ−１については、常温下（２３±２゜Ｃ）、初期、３ヶ月間、６ヶ月間撹拌保存した場合につき評価したが、異物の個数はいずれも０個であった。電子写真感光体についてはイマジオＭＦ２２００（（株）リコー製）を用い、画像の評価を行った。まず画像評価としては、連続２万枚ラン後０．５ｍｍ以上の黒斑点がＡ４の白紙上に現れた個数とその他異常画像の発生の有無について行った。塗工液Ｕ−１において、常温下（２３±２゜Ｃ）、初期、３ヶ月間、６ヶ月間撹拌保存した液を塗工した感光体につき評価を行ったが、黒斑点０個でその他異常画像は認められなかった。
【００６４】
また、感光体の静電特性として上記イマジオＭＦ２２００（（株）リコー製）を用い、帯電ローラー電圧として−１６８０Ｖを印可した状態で、未露光部電位ＶＤ（−Ｖ）と露光部電位ＶＬ（−Ｖ）を初期と連続２万枚ラン後について測定した。
【００６５】
実施例２
中間層用塗工液に用いた酸化チタンを純度：９９．５重量％、ルチルチタン含有率４０重量％、平均粒径０．１５μｍの酸化チタンに代えた以外は実施例１と同様にして実施例２の塗工液（Ｕ−２）及び電子写真感光体を作成し、実施例１と同様にして評価を行った。
【００６６】
比較例８
中間層用塗工液に用いた酸化チタンを純度：９９．９７重量％、ルチルチタン含有率１０重量％、平均粒径０．０７μｍの酸化チタンに代えた以外は実施例１と同様にして実施例３の塗工液（Ｕ−３）及び電子写真感光体を作成し、実施例１と同様にして評価を行った。
【００６７】
実施例４
中間層用塗工液に用いた酸化チタンを純度：９９．９７重量％、ルチルチタン含有率４０重量％、平均粒径０．０７μｍの酸化チタンに代えた以外は実施例１と同様にして実施例４の塗工液（Ｕ−４）及び電子写真感光体を作成し、実施例１と同様にして評価を行った。
【００６８】
実施例５
中間層用塗工液に用いた酸化チタンを純度：９９．９７重量％、ルチルチタン含有率６０重量％、平均粒径０．０７μｍの酸化チタンに代えた以外は実施例１と同様にして実施例５の塗工液（Ｕ−５）及び電子写真感光体を作成し、実施例１と同様にして評価を行った。
【００６９】
比較例９
中間層用塗工液に用いた酸化チタンを純度：９９．９７重量％、ルチルチタン含有率１００重量％、平均粒径０．０７μｍの酸化チタンに代えた以外は実施例１と同様にして実施例６の塗工液（Ｕ−６）及び電子写真感光体を作成し、実施例１と同様にして評価を行った。
【００７０】
実施例７
中間層用塗工液に用いた酸化チタンを純度：９８重量％、ルチルチタン含有率４０重量％、平均粒径０．１５μｍの酸化チタンに代えた以外は実施例１と同様にして実施例７の塗工液（Ｕ−７）及び電子写真感光体を作成し、実施例１と同様にして評価を行った。
【００７１】
実施例８
中間層用塗工液に用いた酸化チタンを純度：９９．９７重量％、ルチルチタン含有率７０重量％、平均粒径０．０７μｍの酸化チタンに代えた以外は実施例１と同様にして実施例８の塗工液（Ｕ−８）及び電子写真感光体を作成し、実施例１と同様にして評価を行った。
【００７２】
比較例１
中間層用塗工液に用いた酸化チタンを純度：９９．５重量％、ルチルチタン含有率４０重量％、平均粒径０．０２μｍの酸化チタンに代えた以外は実施例１と同様にして比較例１の塗工液（Ｈ−１）及び電子写真感光体を作成し、実施例１と同様にして評価を行った。
【００７３】
比較例２
中間層用塗工液に用いた酸化チタンを純度：９９．５重量％、ルチルチタン含有率４０重量％、平均粒径０．３０μｍの酸化チタンに代えた以外は実施例１と同様にして比較例２の塗工液（Ｈ−２）及び電子写真感光体を作成し、実施例１と同様にして評価を行った。
【００７４】
比較例３
中間層用塗工液に用いた酸化チタンを純度：９８．０重量％、ルチルチタン含有率４０重量％、平均粒径０．３５μｍの酸化チタンに代えた以外は実施例１と同様にして比較例３の塗工液（Ｈ−３）及び電子写真感光体を作成し、実施例１と同様にして評価を行った。
【００７５】
比較例４
中間層用塗工液に用いた酸化チタンを純度：９８．０重量％、ルチルチタン含有率４０重量％、平均粒径０．０２μｍの酸化チタンに代えた以外は実施例１と同様にして比較例４の塗工液（Ｈ−４）及び電子写真感光体を作成し、実施例１と同様にして評価を行った。
【００７６】
比較例５
中間層用塗工液に用いた酸化チタンを純度：９９．５重量％、ルチルチタン含有率０重量％、平均粒径０．０２μｍの酸化チタンに代えた以外は実施例１と同様にして比較例５の塗工液（Ｈ−５）及び電子写真感光体を作成し、実施例１と同様にして評価を行った。
【００７７】
比較例６
中間層用塗工液に用いた酸化チタンを純度：９９．５重量％、ルチルチタン含有率０重量％、平均粒径０．３５μｍの酸化チタンに代えた以外は実施例１と同様にして比較例６の塗工液（Ｈ−６）及び電子写真感光体を作成し、実施例１と同様にして評価を行った。
【００７８】
比較例７
中間層用塗工液に用いた酸化チタンを純度：９９．５重量％、ルチルチタン含有率０重量％、平均粒径０．０７μｍの酸化チタンに代えた以外は実施例１と同様にして比較例７の塗工液（Ｈ−７）及び電子写真感光体を作成し、実施例１と同様にして評価を行った。
【００７９】
以上得られた、実施例１〜８、比較例１〜７の中間層塗工液及び電子写真感光体についての評価結果を下記に示す。
【００８０】
分散安定性（上澄み部分）、異物個数、黒斑点個数及びその他異常画像に関する評価結果を表１に示す。
【００８１】
【表１】
0003999074.tif 000004
【００８２】
静電特性評価結果を表２に示す。
【００８３】
【表２】
0003999074.tif 000005
【００８４】
【発明の効果】
請求項１の、少なくとも結着樹脂および有機溶剤中に酸化チタンを分散してなる電子写真感光体中間層用塗工液において、前記酸化チタンの平均粒径（Ｒ）が０．０５μｍ＜Ｒμｍ＜０．２０μｍであり、かつルチルチタン含有率が１００〜１０重量％であることを特徴とする電子写真感光体用塗工液によれば、本発明に示す粒径の酸化チタンを用いることで、導電性基体に対する隠蔽力を向上させ異常画像の原因となるピンホールをなくすことが出来るとともに、塗工液としたときの酸化チタンの沈降速度も極めて遅くなり、保存時の沈降等の問題がなくなり極めて安定した塗工液を得られるようになる。ルチルチタン含有率１００〜１０重量％の酸化チタンが好ましいのは、この範囲とすることで画像上の欠陥詳しくは地肌汚れが改善されるようになる。
前記酸化チタンの純度が、９９．０重量％以上であることを特徴とすることから、酸化チタンに含有される不純物は、Ｎａ２Ｏ、Ｋ２Ｏ等の吸湿性物質およびイオン性物質が主であり、酸化チタンの純度が９９．０重量％より低い場合には、感光体特性が環境（特に湿度）および繰り返しの使用により大きく変動する原因となるので好ましくない。また、これら不純物は黒斑点等の画像欠陥の原因となりやすい。
前記酸化チタンのルチルチタン含有率が、７０〜３０重量％であることを特徴とすることから、地肌汚れがより改善される。
【００８７】
請求項２の、導電性支持体上に少なくとも中間層及び感光層を有する電子写真感光体において、該中間層が少なくとも結着樹脂および酸化チタンが含有し、前記酸化チタンの平均粒径（Ｒ）が０．０５μｍ＜Ｒμｍ＜０．２０μｍであり、かつルチルチタン含有率が１００〜１０重量％であることを特徴とする電子写真感光体によれば、安定した塗工液と、モアレ等の異常画像のない良好な画像が得られる。
前記酸化チタンの純度が、９９．０重量％以上であることを特徴とすることから、環境湿度変化、繰り返しの使用による画像劣化がなく、不純物による黒斑点等の画像欠陥が発生せずモアレ等の異常画像のない良好な画像が得られる。
前記酸化チタンのルチルチタン含有率が、７０〜３０重量％であることを特徴とすることから、地肌汚れがより改善され、モアレ等の異常画像のないより良好な画像が得られる。
【００９０】
請求項３の、前記感光層が電荷発生層と電荷輸送層の積層構成から成ることを特徴とする請求項２に記載の電子写真感光体によれば、積層感光体を使用した場合においても、地肌汚れが改善され、モアレ等の異常画像のない良好な画像が得られる。
【００９１】
請求項４の、電子写真感光体に、少なくとも帯電、画像露光、現像、転写を繰り返し行い、かつ画像露光の際にはレーザダイオードまたは発光ダイオードを用いて感光体上に静電潜像を形成し、さらに反転現像方式により現像が行われる、所謂デジタル方式の電子写真方法において、該電子写真感光体が請求項２乃至３のいずれか１項に記載の電子写真感光体であることを特徴とする電子写真方法によれば、画像上も、静電特性上も良好な電子写真感光体により、レーザダイオード等によるモアレの発生もない画像を得ることができる。
【００９２】
請求項５の、少なくとも帯電手段、画像露光手段、現像手段、転写手段、除電手段及び電子写真感光体を具備してなる電子写真装置であって、該電子写真感光体が、請求項２乃至３のいずれか１項に記載の電子写真感光体であることを特徴とする電子写真装置によれば、本発明電子写真感光体を用いた電子写真装置で良好な画像特性を示すものが得られるようになる。
【００９３】
請求項６の、少なくとも電子写真感光体を具備してなる電子写真装置用プロセスカートリッジであって、該電子写真感光体が、請求項２乃至３のいずれか１項記載の電子写真感光体であることを特徴とする電子写真装置用プロセスカートリッジによれば、本発明電子写真感光体を用いた電子写真装置用プロセスカートリッジも良好な特性を示すものが得られるようになる。
【００９４】
上記の結果のように、本発明に示す特定の粒径かつルチルチタン含有率、さらに高純度な酸化チタンを含有する中間層層用塗工液を用いることで、分散安定性、塗工性に優れた中間層用塗工液を作成することができ、かつ画像上も、静電特性上も良好な電子写真感光体を得ることが可能となる。
【図面の簡単な説明】
【図１】本発明の電子写真感光体の構成例を示す断面図である。
【図２】本発明の電子写真感光体の積層構成の例を示す断面図である。
【図３】本発明のさらに保護層を設けた別の積層構成例を示す断面図である。
【図４】本発明の電子写真装置を説明するための概略図である。
【図５】本発明のプロセスカートリッジ使用の電子写真装置の例を示す概略図である。
【符号の説明】
１１  導電性支持体
１３  中間層
１５  感光層
１７  電荷発生層
１９  電荷輸送層
２１  保護層
１０１  感光ドラム
１０２  帯電装置
１０３  露光
１０４  現像装置
１０５  転写体
１０６  転写装置
１０７  クリーニングブレード
１０８  除電ランプ
１０９  定着装置
【図１】
0003999074.tif 000006
【図２】
0003999074.tif 000007
【図３】
0003999074.tif 000008
【図４】
0003999074.tif 000009
【図５】
0003999074.tif 000010